(57)【要約】【課題】高い生産性で得られ、しかも湿潤性の耐久性が高い表面湿潤部材を提供する。【解決手段】本発明の表面湿潤部材１０は、基材１１と、基材１１の表面に形成された湿潤層１２とを有し、湿潤層１２が、紫外線硬化樹脂と、湿潤性維持材料とを含有する。本発明の表面湿潤部材１０においては、湿潤性維持材料が親水性高分子であることが好ましい。【選択図】図１
2009107176.tif 000002
【特許請求の範囲】
【請求項１】
基材と、該基材の表面に形成された湿潤層とを有し、該湿潤層が、紫外線硬化樹脂と、湿潤性維持材料とを含有することを特徴とする表面湿潤部材。
【請求項２】
前記紫外線硬化樹脂が紫外線硬化型エポキシ樹脂であることを特徴とする請求項１に記載の表面湿潤部材。
【請求項３】
前記湿潤性維持材料が親水性高分子であることを特徴とする請求項１または２に記載の表面湿潤部材。
【請求項４】
前記親水性高分子が、ポリビニルピロリドン、ポリビニルアルコール、メチルビニルエーテル−無水マレイン酸共重合体、ポリエチレングリコール、ポリエチレンオキサイド、ポリアクリル酸よりなる群から選ばれる１種以上の高分子であることを特徴とする請求項３に記載の表面湿潤部材。
【発明の詳細な説明】
【技術分野】
【０００１】
本発明は、表面が湿潤する表面湿潤部材に関する。
【背景技術】
【０００２】
チューブ等の基材の表面の潤滑性向上を目的として、基材の表面に親水性高分子等を塗布して湿潤性を付与する方法が提案されている。例えば、特許文献１には、ポリウレタン等の疎水性高分子と、ポリビニルピロリドン、ポリエチレングリコール等の親水性高分子とを、テトラヒドロフラン、アセトン、塩化メチレン等の有機溶媒に溶解させた塗布液を、基材の表面に塗布し、乾燥させて、湿潤性を付与する方法が開示されている。
【特許文献１】特開２００５−１２９４６９号公報
【発明の開示】
【発明が解決しようとする課題】
【０００３】
しかしながら、特許文献１に記載の方法では、疎水性高分子と親水性高分子とを溶媒に溶解しなければならず、また、乾燥工程を必要としている。したがって、特許文献１に記載の方法は、煩雑である上に、長時間の作業が必要になるため、生産性に優れた方法とは言えなかった。しかも、特許文献１に記載の方法により得た表面湿潤部材では、湿潤性の耐久性が低かった。
本発明は、前記事情を鑑みてなされたものであり、高い生産性で得られ、しかも湿潤性の耐久性が高い表面湿潤部材を提供することを目的とする。
【課題を解決するための手段】
【０００４】
本発明は、以下の態様を包含する。
［１］  基材と、該基材の表面に形成された湿潤層とを有し、湿潤層が、紫外線硬化樹脂と、湿潤性維持材料とを含有することを特徴とする表面湿潤部材。
［２］  紫外線硬化樹脂が紫外線硬化型エポキシ樹脂であることを特徴とする［１］に記載の表面湿潤部材。
［３］  湿潤性維持材料が親水性高分子であることを特徴とする［１］または［２］に記載の表面湿潤部材。
［４］  親水性高分子が、ポリビニルピロリドン、ポリビニルアルコール、メチルビニルエーテル−無水マレイン酸共重合体、ポリエチレングリコール、ポリエチレンオキサイド、ポリアクリル酸よりなる群から選ばれる１種以上の高分子であることを特徴とする［３］に記載の表面湿潤部材。
【発明の効果】
【０００５】
本発明の表面湿潤部材は、高い生産性で得られ、しかも湿潤性の耐久性が高い。
【発明を実施するための最良の形態】
【０００６】
本発明の表面湿潤部材の一実施形態例について説明する。
図１に、本実施形態例の表面湿潤部材を示す。この表面湿潤部材１０は、板状の基材１１と、基材１１の表面に形成された湿潤層１２とを有する。
【０００７】
（基材）
基材１１の材質としては、例えば、金属（例えば、ステンレス等）、樹脂（ナイロン、ポリオレフィン、ポリウレタン、シリコーン樹脂等）、セラミックスなどが挙げられる。
【０００８】
（湿潤層）
湿潤層１２は、紫外線硬化樹脂および湿潤性維持材料を含有する。
紫外線硬化樹脂としては、例えば、紫外線硬化型エポキシ樹脂、紫外線硬化型アクリル樹脂、紫外線硬化型シリコーン樹脂などが挙げられる。
紫外線硬化型エポキシ樹脂としては、例えば、ビスフェノールＡ型エポキシ樹脂、グリシジルエーテル型エポキシ樹脂等の硬化物が挙げられる。
紫外線硬化型アクリル樹脂としては、例えば、エステルアクリレートオリゴマー（例えば、トリエチレングリコールジメタクリレート等）、ウレタンアクリレートオリゴマー、エポキシアクリレートオリゴマー、メラミンアクリレートオリゴマー、アクリル樹脂アクリレートオリゴマー等の硬化物が挙げられる。
紫外線硬化樹脂の中でも、紫外線硬化型エポキシ樹脂が好ましい。紫外線硬化型エポキシ樹脂は、ポリエチレンやポリプロピレン等のポリオレフィンに接着可能である。そのため、基材１１がポリオレフィン製である場合にも、基材１１に表面処理を施さずに、湿潤層１２を形成できるから、生産性を高くできる。
【０００９】
湿潤性維持材料としては、本実施形態例では、カルボキシ基、ヒドロキシ基、カルボニル基、スルホ基、エーテル結合、エステル結合等の親水部位を有し、水を保持して湿潤性を維持する材料である親水性高分子を用いるが、親油性高分子でも構わない。
湿潤性維持材料の中でも、水を主成分とする液体中で用いる場合が多いことから、親水性高分子が好ましい。
親水性高分子は親水部位を有する高分子である。親水性高分子の中でも、ポリビニルピロリドン、ポリビニルアルコール、メチルビニルエーテル−マレイン酸共重合体、ポリエチレングリコール、ポリエチレンオキサイド、ポリアクリル酸よりなる群から選ばれる１種以上の高分子が好ましい。これらの好ましい高分子は、安価で入手しやすい上に、湿潤性が高い。
さらに、より高い湿潤性が得られることから、ポリビニルピロリドンが特に好ましい。
【００１０】
親油性高分子は親油部位を有する高分子である。親油性高分子の中でも、ポリノルボルネン樹脂、スチレン系樹脂、アクリル酸エステル系樹脂、スチレン・ブタジエンブロック共重合体からなる群から選ばれる１種類以上の高分子が好ましい。これらの好ましい高分子は、油分が存在する環境下において高い湿潤性を示す。
【００１１】
湿潤性維持材料は、親水性高分子と親油性高分子の両方を含むことができる。湿潤性維持材料が、親水性高分子と親油性高分子の両方を含めば、水分と油分が不均一な割合で混在するような環境下においても、安定した湿潤性を発現することが可能である。
【００１２】
湿潤層１２における湿潤性維持材料の含有量は、紫外線硬化樹脂と湿潤性維持材料の合計を１００質量％とした際の０．１〜５０質量％であることが好ましい。湿潤性維持材料の含有量が０．１質量％以上であれば、湿潤層１２に湿潤性を充分に付与でき、５０質量％以下であれば、湿潤性の耐久性を充分に確保できる。
【００１３】
湿潤層１２の厚さは、乾燥時で０．１〜２００μｍであることが好ましい。湿潤層１２の厚さが０．１μｍ以上であれば、湿潤性を充分に付与でき、２００μｍ以下であれば、湿潤層１２の剥離を防止できる。
【００１４】
（使用方法）
上記表面湿潤部材１０は、例えば、医療用器具として使用される。以下、医療用器具としての使用方法の一例について説明する。
すなわち、表面湿潤部材１０の湿潤層１２に、純水、水道水、生理食塩水、体液等の、水を主成分とする液体を接触させる。これにより、その液体中の水が湿潤性維持材料に吸着するため、湿潤層１２が湿潤化する。このように湿潤層１２を湿潤させた状態で、表面湿潤部材１０を、気管、消化管、尿道、その他の体腔に挿入する。湿潤層１２を湿潤させることにより、気管、消化管、尿道、その他の体腔に挿入しやすくなり、また、これらの損傷を防止できるようになる。
【００１５】
（製造方法）
上記表面湿潤部材１０を製造する方法としては、例えば、基材１１の表面に、湿潤層形成用塗布液を塗布し、これにより形成された塗膜に紫外線を照射する方法が挙げられる。
ここで、湿潤層形成用塗布液は、紫外線硬化樹脂の未硬化物と、湿潤性維持材料と、必要に応じて、溶媒と、重合開始剤と、還元剤とを含有する液である。溶媒としては、イソプロピルアルコール、テトラヒドロフラン、アセトン、塩化メチレンなどを使用することができる。
湿潤層形成用塗布液の塗布方法としては、例えば、ディップコート、スプレーコート、ブレードコート、カーテンコート等を適用することができる。
紫外線を照射する際に用いる光源としては、例えば、低圧水銀灯、高圧水銀灯、メタルハライドランプ、キセノンランプ、アーク灯、ガリウムランプ等が挙げられる。
【００１６】
以上説明した表面湿潤部材１０における湿潤層１２は紫外線硬化樹脂を含有する層であり、未硬化の紫外線硬化樹脂を基材１１の表面に塗布した後に、紫外線を照射することにより形成できる。したがって、乾燥工程が不要であり、短時間でかつ簡便に形成できるから、生産性が高い。
また、湿潤性維持材料は紫外線硬化樹脂によって物理的に固定化されているため、湿潤層１２は湿潤性が高い上に、湿潤性の耐久性にも優れている。
【００１７】
なお、本発明は、上記実施形態例に限定されない。例えば、上記実施形態例では、基材が板状であったが、管状であってもよい。基材が管状である場合には、体腔内等に挿入する用途への適用を考慮すると、少なくとも基材の外周面に湿潤層が形成されていることが好ましい。
【実施例】
【００１８】
（実施例１）
３０ｍｍ角で厚さ１ｍｍのステンレス（ＳＵＳ３０４）製の板材の表面をバフ研磨し、略鏡面に仕上げて、基材Ａを作製した。
また、イソプロピルアルコール（ＩＰＡ）中に、ベースポリマーとしてトリエチレングリコールジメタクリレート（ＴＥＧＤＭＡ、三菱レイヨン社製）、重合開始剤としてｄ−カンファーキノン（ＣＱ、ポリマーサイエンス社製)、還元剤として２−（ジメチルアミノ）エチルメタクリレート（ＤＭＡＥＭＡ、三菱レイヨン社製）を、質量比率（ＴＥＧＤＭＡ：ＣＱ：ＤＭＡＥＭＡ）１００：１：２の割合で混合して、硬化性溶液を得た。
次いで、この硬化性溶液中に、ポリビニルピロリドン（ＰＶＰ、インターナショナル・スペシャルティ・プロダクツ社製プラスドンＫ−９０）を添加し、溶解させて、湿潤層形成用塗布液を得た。その際、湿潤層形成用塗布液における固形分濃度が５０質量％になるように調製した。
その湿潤層形成用塗布液を基材Ａの片面に、ローラを使用したロールコートにより塗布して塗膜を形成させた後、その塗膜に紫外線を照射して硬化させた。その際の紫外線照射では、セン特殊光源社製紫外線照射システム、高圧水銀灯光源ＨＬ−１０００ＤＬを使用し、光源から約２００ｍｍの位置で２分間照射した。
これにより、基材Ａの片面に湿潤層が形成された表面湿潤部材を得た。
【００１９】
（比較例１）
３０ｍｍ角で厚さ１ｍｍのステンレス（ＳＵＳ３０４）製の板材（基材Ａ）。
（比較例２）
ポリビニルピロリドンをイソプロピルアルコールに固形分濃度２５質量％で溶解させて、湿潤層形成用塗布液を得た。この湿潤層形成用塗布液を基材Ａの片面に塗布し、６０℃で２時間乾燥させて、基材Ａの片面に湿潤層が形成された表面湿潤部材を得た。
【００２０】
【表１】
2009107176.tif 000003
【００２１】
実施例１、比較例１、比較例２の部材について湿潤状態での湿潤性を以下のように評価した。評価結果を表１に示す。
表面湿潤部材の湿潤層を蒸留水に濡らし、湿潤層表面の摩擦係数を測定した。その測定では、直動式摩擦磨耗測定器（新東科学製）を用い、荷重；５ｇ、往復距離；１０ｍｍ、接触子；直径６ｍｍのアルミナボール、摩擦回数；１００往復とした。
【００２２】
紫外線硬化樹脂及び親水性高分子を含む湿潤層が形成された実施例１の表面湿潤部材では、湿潤性を有していた。これは、湿潤層に蒸留水を接触させたことにより、ポリビニルピロリドンが蒸留水を吸収し、保持するためである。
また、接触子を１往復させたときの摩擦係数と、１００往復させたときの摩擦係数に大きな違いがなく、湿潤性の耐久性に優れていた。これは、ポリビニルピロリドンが紫外線硬化樹脂によって基材に物理的に強固に固定されているためである。
しかも、実施例１では、湿潤層形成用塗布液を塗布した後に、紫外線により塗膜を硬化させるため、時間を要する乾燥工程が不要であり、生産性が高い。
【００２３】
これに対し、湿潤層がポリビニルピロリドンからなる比較例２の表面湿潤部材では、接触子を１往復させたときの摩擦係数に比べて、１００往復させたときの摩擦係数が大きくなり、測定不能になってしまった。すなわち、湿潤性の耐久性が低かった。また、湿潤層形成用塗布液を塗布した後に、乾燥させる必要があるため、生産性が低かった。
なお、湿潤層を有していない比較例１では、表面湿潤性を全く示さなかった。
【００２４】
（実施例２）
ポリオレフィンに接着可能な紫外線硬化樹脂である紫外線硬化性エポキシ樹脂（スリーボンド製３１３０Ｂ）、親水性高分子であるメチルビニルエーテル−無水マレイン酸共重合体（ＶＥＭＡ、ダイセル化学工業製）を混合して、湿潤層形成用塗布液を得た。その際、ＶＥＭＡの量が、紫外線硬化性エポキシ樹脂を１００質量％とした際の１０質量％になるように混合した。
その湿潤層形成用塗布液を、外径５ｍｍ、内径３ｍｍ、長さ５００ｍｍのポリエチレンチューブ（アズワン製）よりなる基材Ｂの外周面にディップコートにより塗布して塗膜を形成した後、その塗膜に紫外線を照射して硬化させた。その際の紫外線照射では、セン特殊光源社製紫外線照射システム、高圧水銀灯光源ＨＬ−１０００ＤＬを使用し、光源から約２００ｍｍの位置で、基材Ｂに対して上方及び下方から別々に２分間照射した。
紫外線硬化後、６０℃の温水中に３０分間浸漬し、ＶＥＭＡの無水マレイン酸基を加水分解し、カルボキシ基を形成させて、基材Ｂの外周面に湿潤層が形成された表面湿潤部材を得た。
【００２５】
（比較例３）
外径５ｍｍ、内径３ｍｍ、長さ５００ｍｍのポリエチレンチューブ（基材Ｂ）。
（比較例４）
ポリビニルピロリドン（ＰＶＰ、インターナショナル・スペシャルティ・プロダクツ社製プラスドンＫ−９０）とエーテル型ポリウレタンを３：２の質量比率で混合し、固形分濃度が５質量％になるようにテトラヒドロフラン（ＴＨＦ）に溶解させて、湿潤層形成用塗布液を得た。
この湿潤層形成用塗布液を基材Ｂに塗布し、乾燥室内にて常温で揮発成分を排気し、６時間乾燥させた。これにより、基材Ｂの表面に湿潤層を形成させて、表面湿潤部材を得た。
【００２６】
実施例２、比較例３、比較例４の部材について湿潤状態での湿潤性を以下のように評価した。評価結果を表２に示す。
本評価においては、図２に示すような、測定用部材Ｓが挿入されるガイドチューブ２１（内径８ｍｍ）と、測定用部材Ｓをガイドチューブ２１内に挿脱させる際の力量を測定するフォースゲージ２２（イマダ製：ＤＰＳ−２）とを備える評価装置２０を用いた。
この評価装置２０を用い、ガイドチューブ２１の内部を水で濡らして湿潤環境にすると共に、測定用部材Ｓを水に濡らし、その状態で測定用部材Ｓをガイドチューブ２１内に挿脱させて、その際の挿脱力量をフォースゲージ２２により測定した。挿脱の条件は、挿脱距離；３００ｍｍ、速度；５０ｍｍ／秒、挿脱回数；３０回とした。
【００２７】
【表２】
2009107176.tif 000004
【００２８】
紫外線硬化樹脂及び親水性高分子を含む湿潤層が形成された実施例２の表面湿潤部材では、ガイドチューブの内部に挿脱した際の力量が小さく、高い湿潤性を有していた。しかも、紫外線硬化樹脂がポリオレフィンに接着可能なものであるから、ポリエチレンチューブに強固に接着し、耐久性の高い湿潤層を得ることができた。また、実施例２では、塗布液を塗布した後に、時間を要する乾燥工程が不要であり、簡便であるため、生産性が高い。
比較例３では、ポリエチレンチューブを水に濡らしても、抵抗が大きすぎて、ガイドチューブの内部に挿入できなかった。
湿潤層がポリビニルピロリドンからなる比較例４の表面湿潤部材では、挿脱初期の挿入時に引っ掛かりがあり、円滑な挿入は困難であった。また、１０回挿脱後に、急激に挿脱抵抗が大きくなり、挿入不可能になった。表面湿潤部材の表面を目視により観察したところ、湿潤層の脱落が認められた。
【図面の簡単な説明】
【００２９】
【図１】本発明の表面湿潤部材の一実施形態例を示す断面図である。
【図２】実施例２及び比較例３，４での評価に用いた評価装置を示す模式図である。
【符号の説明】
【００３０】
１０  表面湿潤部材
１１  基材
１２  湿潤層
【図１】
2009107176.tif 000005
【図２】
2009107176.tif 000006